(57)【特許請求の範囲】
【請求項１】
湾曲させた波付け鋼板における水路として施工される時の下部内面にアスファルト混合物を平滑内面が形成されるように被覆した水路用のアスファルト被覆波付け鋼板において、
前記波付け鋼板内面側から見た波形の山部における前記アスファルト混合物の厚みｔが２〜１６ｍｍであり、
前記波付け鋼板内面に被覆されたアスファルト混合物は、湾曲させていないコルゲートセクションに合わせた成形型に、溶融したアスファルト混合物を流し込んで製造された、コルゲートセクションの波形状に対応する片側面と平坦な他側面とを有するアスファルト成形品を、湾曲させた波付け鋼板の内面に貼り付けられたものであり、
前記アスファルト混合物として、砕石や砂等の骨材は実質的に含まずブローンアスファルトが７５±２０重量％で残りが充填材であるアスファルト混合材料に、その１ｍ３当たり短繊維を２〜６ｋｇを混合させたアスファルト混合物を用いたことを特徴とする水路用のアスファルト被覆波付け鋼板。
【請求項２】
前記短繊維が熱分解温度２５０℃以上の短繊維であることを特徴とする請求項１記載の水路用のアスファルト被覆波付け鋼板。
【請求項３】
前記アスファルト被覆波付け鋼板の一部分に相当する試験片となるように、コルゲートセクションから切り出した中央の一つの山部の両側にそれぞれ一つの谷部がある小片にアスファルト混合物を被覆した試験片であって、そのアスファルト混合物の両側に、ボルトを取り付けた係合金具を埋め込んだ係合金具付きの試験片を作製し、前記係合金具付きの試験片を、零下３０℃の冷凍庫に一定時間収納した後取り出し、零下３０℃の雰囲気中で、前記両側のボルトを引張り試験機で引っ張る引っ張り試験を行なった際に、試験片の伸びδｍｍと引張り荷重ＰｋＮとの関係を示す荷重−変位曲線が、小刻みに荷重降下が生じて微細なクラックが発生していることを示す鋸刃状の曲線となるものであることを特徴とする請求項１又は２に記載の水路用のアスファルト被覆波付け鋼板。
【請求項４】
請求項１〜３のいずれか１項のアスファルト被覆波付け鋼板を製造するアスファルト被覆波付け鋼板の製造方法であって、
湾曲させていないコルゲートセクションに合わせた成形型に、溶融したアスファルト混合物を流し込んで、コルゲートセクションの波形状に対応する片側面と平坦な他側面とを有するアスファルト成形品を製造し、次いで、前記アスファルト成形品を、溶融アスファルトを接着剤として、湾曲させた波付け鋼板の内面に貼り付けて、アスファルト被覆波付け鋼板を得ることを特徴とする水路用のアスファルト被覆波付け鋼板の製造方法。
【発明の詳細な説明】
【技術分野】
【０００１】
この発明は、湾曲させた波付け鋼板の内面に、流水効率を向上させるためにアスファルト混合物を被覆した水路用のアスファルト被覆波付け鋼板、及びその製造方法に関する。
【背景技術】
【０００２】
湾曲させた波付け鋼板を複数枚接続して管状にした波付け鋼板パイプは、種々の用途に用いられているが、例えば排水用や灌漑用等の水路に用いられている。
波付け鋼板パイプを用いた水路では、波付け鋼板の波形の凹凸が、流れ方向に繰り返される態様で形成されているので、その凹凸により流水抵抗が大となる。
そこで、波付け鋼板パイプにおける流水領域に配される波付け鋼板にアスファルトを被覆することで、波形の凹凸のある管内面を平滑にして流水抵抗を低減させることが行われている（特許文献１など）。
特許文献１では、アスファルトとして、ゴム成分を含むアスファルト混合物を用いることで、波付け鋼板の特長である弾力性や可撓性を損なわずに管内面を平滑化し、また、耐摩耗性や耐食性を向上させている。
【０００３】
波付け鋼板パイプの流水抵抗を低減させる手段として、アスファルト被覆以外に、波付け鋼板にシートないし平面材を貼り付けて波形凹凸を覆うことで、管内面を平滑にすることも行われている。
特許文献２では、シート状のガラス繊維に熱可塑性樹脂を含浸させた耐磨耗性ペービングシートを管内面全体にボルト等の締着部品で取り付ける。
特許文献３は耐磨耗性ペービングシートを管内面の下部に限定して取り付けるが、その他の点では特許文献２と概ね同様である。
特許文献４では、亜鉛メッキ鋼板等の平面材を管内面にボルト等の締着部品で取り付ける。
【特許文献１】特開昭５１−１０８３１９
【特許文献２】特開平７−１５８７７５
【特許文献３】特開平８−２７０８４０
【特許文献４】特開平７−２５２８１８
【発明の開示】
【発明が解決しようとする課題】
【０００４】
波付け鋼板の内面にシートないし平面材を貼り付けて管内面の凹凸を覆う流水抵抗低減方法は、シートや平面材を波付け鋼板に取り付けるためのボルトその他の取付け部品が必要となり、部品点数が多くなるとともに、取付け作業が極めて煩雑である。
これに対して、アスファルト混合物で管内面を被覆したアスファルト被覆波付け鋼板を流水領域に用いた波付け鋼板パイプでは、特別な取付け部品は不要であり、施工が容易である。また、アスファルト混合物自体の耐摩耗性については通常は問題とされない程度であり、また、鋼板（波付け鋼板）を腐食から保護する耐食性に優れているという長所がある。
【０００５】
しかし、アスファルト被覆波付け鋼板は、これを寒冷地に施工した場合、内面に被覆したアスファルト混合物にクラックが発生するという問題があった。低温時にアスファルト混合物にクラックが発生するのは、アスファルトが収縮することで内部に引張り力が発生するためであり、この引張り力によりクラックが発生する。
【０００６】
ところで、ゴムやエラストマ（熱可塑性エラストマ）を改質材として添加した改質アスファルトは、耐摩耗性や耐流動性が向上するので交通量の多い舗装道路に広く採用されている。
また、この種の改質アスファルトは、低温時の粘弾性特性が向上することで耐寒性も向上するとされ、寒冷地用の舗装道路用アスファルトとしても使用されている。
【０００７】
しかし、ゴムやエラストマ添加の改質アスファルトを上記アスファルト被覆波付け鋼板における被覆材として用いた場合、必ずしも耐寒性が向上するとは言えず、やはりアスファルト混合物にクラックが発生するという問題があった。その原因としては、水路用のアスファルト被覆波付け鋼板の被覆材としてのアスファルト混合物には、舗装道路の場合と事情が異なるためと考えられるが、次のような要因が大きく影響していると考えられる。
【０００８】
舗装道路用のアスファルト混合物は通常、砕石や砂等の骨材の組成が９０重量％前後であってその骨材をバインダとしてのアスファルトで結合させた構造であり、アスファルトの組成はアスファルト混合物全体の通常１０％以下である。
したがって、骨材間に介在するアスファルトが低温時に収縮しても、大部分を占める骨材の線膨張係数は小さいのでアスファルト混合物全体の収縮量は比較的小さい。また、骨材間のアスファルト厚みは小さいのでそのアスファルト部分の収縮量は小さい。このため、アスファルトがクラック発生に及ぼす影響は限られており、通常品質の改質アスファルトでも寒冷地の舗装道路用に多く採用されている。
しかし、水路用のアスファルト被覆波付け鋼板の被覆材に用いるアスファルト混合物の場合は、砕石や砂等の骨材は含まないので、低温時のアスファルトの収縮は概ねアスファルト混合物全体の収縮につながり、アスファルトのクラック発生に及ぼす影響は大きく、前述のように通常品質の改質アスファルトでは低温時のクラック発生を必ずしも防止できない。
なお、改質アスファルトのなかには、特に高品質の改質材を採用したりあるいは改質材含有量を多くする等により、低温時の粘弾性特性を大きく向上させた高品質の改質アスファルトもあり、低温時のクラック発生防止も可能であるが、そのような高品質の改質アスファルトは高価なので、舗装道路と比べてはるかにアスファルト使用量が大である水路用のアスファルト被覆波付け鋼板の被覆材として使用するには、コスト的に実際的でない。
【０００９】
また、図２に示すように、アスファルト混合物３は、湾曲した波付け鋼板１の内面側（図２で上側）から見た波形の山部２ａにおいて適宜の厚みｔの平滑内面をなすように被覆される。水路用アスファルト被覆波付け鋼板の場合、アスファルト混合物３は、概ね均一厚みで施工される舗装道路の場合と異なり、波付け鋼板１の山部２ａで薄く谷部２ｂで厚い不均一厚みとなる。
本発明者らが、寒冷地に設置されたアスファルト被覆波付け鋼板におけるクラック状況を観察したところ、クラックは貼り付けられたアスファルト混合物３の波付け鋼板山部２ａの部分（以下場合により、この部分のアスファルト混合物を山部アスファルト３ａと呼ぶ）に多く発生していた。
【００１０】
上記のように山部アスファルト３ａ（アスファルト混合物３の波付け鋼板山部２ａの部分）にクラックが多く発生するのは、アスファルト混合物が波付け鋼板に貼り付けられているということが大きく影響していると考えられる。その場合の影響要因としては、アスファルト混合物と鋼板の線膨張係数が顕著に異なることが主であるが、アスファルト混合物が貼り付けられている面が波形であるという形状的な要因とも関連する。
【００１１】
線膨張係数の要因については、水路用の波付け鋼板の被覆材として通常用いられるアスファルト混合物の線膨張係数は鋼板（波付け鋼板）の線膨張係数に対して約１０倍と顕著に大きいので、温度が低下した時にアスファルト混合物が波付け鋼板の波付け方向（図２で左右方向）に収縮しようとしても、波付け鋼板に貼り付けられて拘束されているアスファルト混合物は僅かしか収縮できず、アスファルト混合物に引張り力が発生する。その引張り力が谷部と比べて断面積の小さな山部アスファルト３ａに作用することにより、山部アスファルト３ａにクラックが発生すると考えられる。
なお、鉄の線膨張係数が約１．２×１０−５であるのに対して、例えば、例えば、合成樹脂を５重量％、タルクを５重量％、植物油を５重量％、コルクを１５重量％含むアスファルト混合物の線膨張係数は、それについて試験した結果では約１．１×１０−４であり、鉄の線膨張係数の約１０倍近い。なお、アスファルト自体の線膨張係数は５．９×１０−５であるが、充填材の影響で上記アスファルト混合物の線膨張係数は上記の通りであった。
【００１２】
また、山部のアスファルト３ａにクラックが多く発生することの形状的な要因については、低温時にアスファルト混合物が収縮する際、厚みの薄い山部アスファルト３ａには、山部の両側のアスファルト混合物が収縮することで、山部を拡大した図１１の矢印のように両側から引張り力が作用し、したがって、厚みが薄く断面積の小さな山部アスファルト３ａに引張り力が集中し、その引張り力がやや下向きであることと相まって、山部アスファルト３ａの表面側にクラック３ｂが発生すると考えられる。
すなわち、舗装道路のように概ね均一厚みで施工される場合には、低温時にアスファルト混合物が収縮しても、その収縮は概ね均等に発生するので、特定箇所に引張り力が集中することはなく、改質アスファルトの持つ粘弾性で吸収可能であっても、水路用アスファルト被覆波付け鋼板の場合には、上記の通り、厚みの薄い山部アスファルト３ａに大きな引張り力が集中し、かつ、その引張り力がやや下向きであるので、改質アスファルトの持つ粘弾性程度では吸収できず、山部アスファルト３ａの表面側にクラックが発生すると考えられる。
【００１３】
本発明者らは、通常品質の改質アスファルトのように単にアスファルト混合物の粘弾性を通常程度に向上させるだけでは有効なクラック防止を実現できないという認識、及び、低温時のアスファルト混合物の収縮により山部アスファルト３ａに引張り力が集中して山部アスファルト３ａにクラックが発生し易いという知見を基に、クラック発生の少ないと考えられるアスファルト混合物を種々リストアップした。そして、波付け鋼板から切り出した小片に種々のアスファルト混合物を被覆した試験片を多数作製し、それらについてクラック発生状況を調べた。その場合、それらについて零下３０℃に冷却した試験片について零下３０℃の環境で引張り試験をしてクラック発生状況を調べて、クラック発生が少ないアスファルト混合物を探した。そのなかで、短繊維を一定量混合したアスファルト混合物が、水路用のアスファルト被覆波付け鋼板用のアスファルト混合物として適切であるとともに、クラック発生防止に有効であることが分った。
【００１４】
なお、寒冷地に施工されて長期間に渡って使用されているアスファルト被覆波付け鋼板の場合と異なり、試験片を単に冷温環境（零下３０℃）に置いただけでは、必ずしも過酷な環境とはならずクラックが発生しないので、クラックが発生する過酷な環境を作り出すために、試験片を零下３０℃の環境に置くとともに引張り力を加えたものである。
引張り試験によるクラック発生と低温時のクラック発生との対応については、低温時のクラック発生はアスファルト混合物が収縮することによるクラック発生であり、引張り試験によるクラック発生はアスファルト混合物が伸張することによるクラック発生であるが、発生する内部応力は両者いずれも引張り応力なので、概ね正しい対応関係にあると考えられる。したがって、零下３０℃の環境にするとともに引張り荷重を加えた試験結果は、アスファルト混合物を実際に寒冷地で施工して長期間経過した場合の特性が現れると考えられる。
【００１５】
本発明はそのような背景のもとに得られたものであり、低温時にアスファルト混合物にクラックが発生することを抑制できる水路用のアスファルト被覆波付け鋼板、及びその製造方法を提供することを目的とする。
【課題を解決するための手段】
【００１６】
上記課題を解決する請求項１の発明は、湾曲させた波付け鋼板における水路として施工される時の下部内面にアスファルト混合物を平滑内面が形成されるように被覆した水路用のアスファルト被覆波付け鋼板において、
前記波付け鋼板内面側から見た波形の山部における前記アスファルト混合物の厚みｔが２〜１６ｍｍであり、
前記波付け鋼板内面に被覆されたアスファルト混合物は、湾曲させていないコルゲートセクションに合わせた成形型に、溶融したアスファルト混合物を流し込んで製造された、コルゲートセクションの波形状に対応する片側面と平坦な他側面とを有するアスファルト成形品を、湾曲させた波付け鋼板の内面に貼り付けられたものであり、
前記アスファルト混合物として、砕石や砂等の骨材は実質的に含まずブローンアスファルトが７５±２０重量％で残りが充填材であるアスファルト混合材料に、その１ｍ３当たり短繊維を２〜６ｋｇを混合させたアスファルト混合物を用いたことを特徴とする。
【００１８】
請求項２は、請求項１の水路用のアスファルト被覆波付け鋼板において、
短繊維が熱分解温度２５０℃以上の短繊維であることを特徴とする。
【００１９】
請求項３は、請求項１又は２の水路用のアスファルト被覆波付け鋼板が、
前記アスファルト被覆波付け鋼板の一部分に相当する試験片となるように、コルゲートセクションから切り出した中央の一つの山部の両側にそれぞれ一つの谷部がある小片にアスファルト混合物を被覆した試験片であって、そのアスファルト混合物の両側に、ボルトを取り付けた係合金具を埋め込んだ係合金具付きの試験片を作製し、前記係合金具付きの試験片を、零下３０℃の冷凍庫に一定時間収納した後取り出し、零下３０℃の雰囲気中で、前記両側のボルトを引張り試験機で引っ張る引っ張り試験を行なった際に、試験片の伸びδｍｍと引張り荷重ＰｋＮとの関係を示す荷重−変位曲線が、小刻みに荷重降下が生じて微細なクラックが発生していることを示す鋸刃状の曲線となるものであることを特徴とする。
【００２０】
請求項４は、請求項１〜３のいずれか１項の水路用のアスファルト被覆波付け鋼板を製造するアスファルト被覆波付け鋼板の製造方法であって、
湾曲させていないコルゲートセクションに合わせた成形型に、溶融したアスファルト混合物を流し込んで、コルゲートセクションの波形状に対応する片側面と平坦な他側面とを有するアスファルト成形品を製造し、次いで、前記アスファルト成形品を、溶融アスファルトを接着剤として、湾曲させた波付け鋼板の内面に貼り付けて、アスファルト被覆波付け鋼板を得ることを特徴とする。
【発明を実施するための最良の形態】
【００２１】
以下、本発明の水路用のアスファルト被覆波付け鋼板、及びその製造方法の実施例を説明する。
【実施例１】
【００２２】
図１は本発明の一実施例のアスファルト被覆波付け鋼板１を用いた波付け鋼板パイプ水路４の断面図、図２は図１のＡ−Ａ断面図である。前記アスファルト被覆波付け鋼板１は、湾曲させた４枚のコルゲートセクション（波付け鋼板）２を周方向にボルト接合により接続して管状にした波付け鋼板パイプ（コルゲート鋼管）５における下部（流水領域）に用いられており、コルゲートセクション２の内面にアスファルト混合物３を被覆した構成である。
【００２３】
コルゲート鋼管５を形成するコルゲートセクション２の一例を示すと図３、図４に示す通りである。このコルゲートセクション２は、有効幅Ｗ＝１２００ｍｍで、有効円弧長Ｌは例えば２３５８ｍｍ、１５７２ｍｍ、７８６ｍｍの３種類がある。波形の断面形状は、ピッチＰが１５０ｍｍ、深さＤが４８ｍｍである。板厚ｔは２．７〜７．０ｍｍである。円形のコルゲート鋼管の場合は通常、適宜の円弧長さのものを４枚〜６枚用いて、直径１２５０〜４５００ｍｍ等とされる。
なお、上記のコルゲートセクション２は２型と称されており、図示は省略するが、半円形の両端にフランジを持つ形状でその２枚を上下に向き合わせてフランジ部をボルトで接合して管状とする１型のコルゲートセクションもある。この１型のコルゲートセクションの波形の断面形状は、ピッチＰが６８ｍｍ、深さＤが１３ｍｍである。
【００２４】
アスファルト被覆波付け鋼板１の製造要領を説明すると、まず、湾曲させていないコルゲートセクションに合わせた成形型に、溶融したアスファルト混合物を流し込んで、コルゲートセクションの波形状に対応する所定厚みのアスファルト成形品（アスファルトブロック）を製造する。次いで、このアスファルト成形品を、溶融アスファルトを接着剤として、湾曲させたコルゲートセクション２の内面に貼り付けて、アスファルト被覆波付け鋼板１を得る。なお、アスファルト成形品は充分可撓性を有するので、予め湾曲状に成形しなくても、湾曲したコルゲートセクション２に貼り付けることは容易である。
【００２５】
図２は図１の要部のＡ−Ａ拡大断面図であり、コルゲートセクション２の波形の山部２ａにおけるアスファルト混合物３の厚みｔは９〜１６ｍｍである。
本発明のアスファルト被覆波付け鋼板１で用いるアスファルト混合物は、骨材は実質的に含まずブローンアスファルトが７５±２０重量％で残りが充填材であるアスファルト混合材料に、アスファルト混合材料の１ｍ３当たり短繊維を２〜６ｋｇを混合（すなわち短繊維を２〜６ｋｇ／ｍ３を混合）させたアスファルト混合物である。
【００２６】
混合させる短繊維としては、アスファルト成形品の製造に際して、融解したアスファルトに短繊維を混合させても繊維自体が溶融あるいは劣化しないような高耐熱の樹脂、すなわち、アスファルトの溶融温度２２０〜２３０℃を考慮して、熱分解開始温度が２５０℃以上の樹脂からなる短繊維とする。
さらに、零下３０℃の環境においても強度を維持できること、アスファルトとの密着性が良好であること、軽量であること（部材（アスファルト成形品）として重くならないために）、繊維が柔らかいこと（硬い短繊維のためにアスファルト成形品の表面が粗くならないために）等を条件に短繊維を選定する。
そのような短繊維として具体的には、例えば、
アラミド繊維、
ポリアミドイミド繊維、
ポリイミド繊維、
ＰＰＳ（ポリフェニレンスルフィド）繊維、
ＰＥＥＫ（ポリエーテルエーテルケトン）繊維、
ＰＴＦＥ（ポリテトラフルオロエチレン）繊維、
ノボロイド繊維、
メラミン繊維、
ポリベンズイミダゾール繊維、
ポリアリレート繊維、
ＰＢＯ（ポリパラフェニレンベンゾビスオキサゾール）繊維、
ＰＩＰＤ（ポリピリドビスイミダゾール）繊維、
炭素繊維、
ガラス繊維
等を用いることができる。
【００２７】
図５は短繊維を種々の混合量にて混合させたアスファルト混合物、及び、短繊維を含まない従来品アスファルト混合物についての引張り試験結果であり、図６に示すように、コルゲートセクション２から切り出した小片２’にアスファルト混合物３を被覆した試験片７を作製し引張り試験を行った結果を示す荷重−変位曲線である。なお、引張り試験は、各アスファルト混合物につき複数の試験片を作製してそれぞれ引張り試験を行ったが、同じアスファルト混合物についての引張り試験結果はいずれも概ね同じであり、図５の通りである。
試験片７のアスファルト混合物３の両側に、ボルト８を取り付けた係合金具９を埋め込んでおり、両側のボルト８を引張り試験機で引っ張って、伸びδｍｍと引張り荷重ＰｋＮとを測定した。試験片７は零下３０℃の冷凍庫に一定時間収納した後取り出し、零下３０℃の雰囲気中で引張り試験を行った。
【００２８】
試験に用いたアスファルト混合物の組成について説明する。
短繊維を混合させたアスファルト混合物の組成は、ブローンアスファルト７０重量％、ゴム成分５重量％、鉱物質微粉末５重量％、植物油５重量％、コルク（増容材）１５重量％からなるアスファルト混合材料に、その１ｍ３当たりポリアリレートの短繊維をそれぞれ１、２、３、４、４．５、５、６ｋｇ混合させたものである（１、２、３、４、４.５、５、６ｋｇ／ｍ３混合）。図５のグラフでそれぞれＡ１、Ａ２、Ａ３、Ａ４、Ａ４.５、Ａ５、Ａ６で示す。
短繊維を混合させない従来品（図５のＢ）は、ブローンアスファルト７０重量％、ゴム成分５重量％、鉱物質微粉末５重量％、植物油５重量％、コルク（増容材）１５重量％からなるアスファルト混合材料である点は共通であるが、アスファルト成形品の製造に際して、コルゲートセクションの面積を持つ綿のメッシュを溶融アスファルトに浸漬して作製したシート（アスファルト系メッシュ）をアスファルト混合物に埋め込んだものである。成形型に溶融アスファルト混合物を流し込む際、通常例えば３層に分けて流し込むが、２層目の後でシートを配置して３層目の流し込みを行って、例えば表面から５ｍｍ程度の深さ位置にシートを埋め込んでいる。
【００２９】
図５の引張り試験結果（荷重−変位曲線）及び表１の引張り試験結果の評価に示す通り、ポリアリレート繊維の２〜６ｋｇ／ｍ３において良好な結果が得られた。
すなわち、その範囲でポリアリレート繊維を混合したアスファルト混合物では、引張り強度が従来品と比べて大幅に向上した。
また、引張り試験をすればやはり山部アスファルト３ａ（アスファルト混合物３の波付け鋼板山部２ａの部分）にクラックが発生するが、そのクラック発生態様は、試験片幅方向に直線的に長く延びかつ深い大きなクラックが発生する発生態様ではなく、微細なクラックが分散して発生する発生態様（試験片幅方向の長さが短くかつ浅いクラックが発生す態様（ギザギザ的））であった。大きなクラックでなく微細なクラックが分散して発生することは、クラックが鋼板（波付け鋼板）まで貫通する恐れが少ないので、被覆材としての性能が維持されることになり、寒冷地に適用して好適なものである。
【表１】
0005288878.tif 000002
【００３０】
図５のグラフにおいて、伸びδを伴わずに荷重Ｐが急降下している箇所はクラックが発生したことを示す（実際にクラックが発生している）。微細なクラックが発生した時の荷重降下量は小さく、大きなクラックが発生した時の荷重降下量は大きい。
小刻みに荷重降下が生じているグラフは、微細なクラックが分散して発生している場合である。
従来品の最大荷重Ｐが約１．４ｋＮであるのに対して、ポリアリレート繊維４ｋｇ／ｍ３混合の場合の最大荷重Ｐは３ｋＮ以上であり、ポリアリレート繊維２又は３ｋｇ／ｍ３混合の場合は２．５ｋＮ前後であり、従来品と比べて低温時引張り強度が顕著に増大している。
一方、ポリアリレート繊維１ｋｇ／ｍ３混合の場合は最大荷重が１.５ｋＮ以下であり、低温時の引張り強度が従来品程度で強度アップがなく、短繊維を混合させる意義がない。
従来品の場合に、変位δ＝３.６ｍｍ付近で荷重が大きく急降下しているが、その箇所は貫通クラックが発生した時である。引張り試験において従来品では、微細なクラックが分散して発生するのでなく、比較的大きなクラックが発生するが、グラフでは小刻みの荷重降下が殆どなく少ない回数で大きな荷重降下が生じていることがその現象を表している。
【００３１】
ポリアリレート繊維量が６ｋｇ／ｍ３を越える場合は、図５には示さなかったが、引張り強度については問題はない。しかし、ポリアリレート繊維が６ｋｇ／ｍ３を越えると、アスファルト成形品の製造時に、溶融アスファルト混合物の流動性が悪化し、溶融アスファルト混合物を成形型に流し込む作業の作業性が著しく低下する。
また、流動性悪化のため、成形型に流し込んだ溶融アスファルト混合物の表面が円滑に平坦面とならず大きな凹凸が生じる。表面に凹凸があると、流水抵抗が大きくなり、通水性能が低下する。このような理由で、ポリアリレート繊維の混合量は６ｋｇ／ｍ３を上限としている。
なお、ポリアリレート繊維が５〜６ｋｇ／ｍ３の場合は、表面にやや凹凸が生じ、またやや流動性に欠けるが、許容範囲内のものである。
【００３２】
図５のグラフは短繊維としてポリアリレート繊維を用いた場合のものであるが、ポリアミド繊維、ポリアミドイミド繊維、ポリイミド繊維、ＰＰＳ繊維、ＰＥＥＫ繊維、ＰＴＦＥ繊維の場合について試験した結果も概ね同様であった。
【実施例２】
【００３３】
上述の実施例は管状の暗渠に適用したものであるが、開渠にも当然適用可能である。図７に、開渠に適用されたアスファルト被覆波付け鋼板１’を示す。同図において、２’は湾曲させたコルゲートセクションである。これに被覆するアスファルト混合物３は前述のものと同じである。
【実施例３】
【００３４】
上述の実施例は波付け鋼板としてコルゲートセクションを用いたものであるが、図８〜図１０に示した波付け鋼板パイプ水路１４のように、アスファルト被覆波付け鋼板１１における波付け鋼板としてライナープレート１２を用いることもできる。図示例のアスファルト被覆波付け鋼板１１は、４枚のライナープレート１２を周方向にボルト接合により接続して管状にした波付け鋼板パイプ（ライナープレート鋼管）１５における下部（流水領域）に用いたものである。
ライナープレート１２は、図１０（イ）、（ロ）、（ハ）に示すように、山部１２ａと谷部１２ｂとを持つ波形鋼板１２ｃの両側縁を直角に折り曲げてフランジ１２ｄとし、両端部にプレート１２ｅを溶接固定し、ボルト接合用の穴１２ｆをあけ、円弧状に湾曲した構成である。
このライナープレート１２の内面側（フランジ１２ｄが形成されている側（図１０（ハ）で右側））に、図９に示すようにアスファルト混合物３を被覆してアスファルト被覆波付け鋼板１１を得る。
【図面の簡単な説明】
【００３５】
【図１】本発明の一実施例のアスファルト被覆波付け鋼板を用いた波付け鋼板パイプ水路の断面図である。
【図２】図１の要部のＡ−Ａ拡大断面図である。
【図３】上記の波付け鋼板パイプを構成するコルゲートセクションの形状を示すもので、（イ）は平面図、（ロ）は側面図、（ハ）は断面図である。
【図４】上記コルゲートセクションの波形形状を示す要部拡大断面図である。
【図５】コルゲートセクションから切り出した小片に、短繊維の混合量を種々変えたアスファルト混合物を被覆した試験片、及び短繊維を混合しない従来品アスファルト混合物を被覆した試験片についてそれぞれ引張り試験をした結果を示す荷重−変位曲線である。
【図６】図５の結果を得た試験に用いた試験片を説明するもので、（イ）は正面図、（ロ）は平面図である。
【図７】本発明の他の実施例のアスファルト被覆波付け鋼板を用いた水路（開渠）の断面図である。
【図８】本発明のさらに他の実施例を示すもので、波付け鋼板がライナープレートであるアスファルト被覆波付け鋼板を用いた波付け鋼板パイプ水路の断面図である。
【図９】図８におけるＢ−Ｂ拡大断面図である。
【図１０】図８におけるライナープレートの形状を示すもので、（イ）は平面図、（ロ）は側面図、（ハ）は（イ）のＣ−Ｃ断面図である。
【図１１】アスファルト被覆波付け鋼板において低温時にアスファルト混合物にクラックが発生するメカニズムを説明する図である。
【符号の説明】
【００３６】
１、１’、１１  アスファルト被覆波付け鋼板
２、２’  コルゲートセクション（波付け鋼板）
２ａ  山部
２ｂ  谷部
３  アスファルト混合物
４、１４  波付け鋼板パイプ水路
５    波付け鋼板パイプ（コルゲート鋼管）
１２  ライナープレート
１５  波付け鋼板パイプ（ライナープレート鋼管）
【図１】
0005288878.tif 000003
【図２】
0005288878.tif 000004
【図３】
0005288878.tif 000005
【図４】
0005288878.tif 000006
【図５】
0005288878.tif 000007
【図６】
0005288878.tif 000008
【図７】
0005288878.tif 000009
【図８】
0005288878.tif 000010
【図９】
0005288878.tif 000011
【図１０】
0005288878.tif 000012
【図１１】
0005288878.tif 000013